(57)【要約】【課題】  従来、屋外暴露配管部分の劣化対策については、配管被覆カバーの外表をカーボンブラックを添加した素材を主体としたフィルムシートで被覆する基本構成が採られてきたが、テープの外表ないし基礎地がカーボン色の黒となるため、配管環境が黒という色彩によって陰鬱な雰囲気をもたらす問題があった。【解決手段】  低密度ポリエチレン或いはこれと高密度ポリエチレンとのブレンド品に紫外線吸収剤と着色顔料を添加して製成したポリエチレンフィルム２によって表面を被覆したポリエチレン等による発泡材１を管状に構成して給排水管Ａの外表を被覆するように構成した。【選択図】図１
2005291412.tif 000002
【特許請求の範囲】
【請求項１】
低密度ポリエチレンに紫外線吸収剤と着色顔料を添加して製成したポリエチレンフィルムによって表面を被覆したポリエチレン等による発泡材を管状に構成して配管の外表を被覆するようにした配管被覆カバー
【請求項２】
低密度ポリエチレンに高密度ポリエチレンをブレンドするようにした請求項１記載の配管被覆カバー
【請求項３】
紫外線吸収剤に光安定剤を添加するようにした請求項１又は請求項２記載の配管被覆カバー
【発明の詳細な説明】
【技術分野】
【０００１】
本発明は、住宅の水回り配管、床暖房放熱配管等のシステム配管の外表を被覆して管材を保護すると共に断熱性や保温性を与える配管被覆カバーに、紫外線等による表面の褪色や亀裂等に対応する耐候性を与えるようにした配管被覆カバーに関するものである。
【背景技術】
【０００２】
従来、住宅の水回り配管、床暖房放熱配管等のシステム配管の屋外暴露配管部分の劣化対策については、発泡材等による配管被覆カバーの外表にカーボンブラックを添加したキャンバステープを巻回して対応してきた。
【０００３】
キャンバステープの巻回には多大な時間と労力を必要とするほか、テープの外表がカーボンブラック色の黒となるため、配管環境が黒という色彩によって陰鬱な雰囲気をもたらすことになる。
【０００４】
耐候性の問題は、本来、屋外暴露配管部分に対するものではあるが、その部分だけに特殊な配管被覆カバーを用いることは能率やコストの面で返って不利となるため、配管全体について統一したカバーを用いなければならないといった問題もあり、カバー外表の色調は少しでも明るい色が望まれる。
【０００５】
そこで、発泡材等による配管被覆カバーの外表にエチレンビニデンアセテート樹脂皮膜によって被覆すること（特許文献１）や、カーボンブラックを添加したポリエチレンフィルムの表面に着色顔料によって着色したポリエチレンフィルムを重ねた二層フィルムによって配管被覆カバーの外表を被覆すること（特許文献２）が本件出願人によって提案されている。
【特許文献１】特開２００４−０６８９２８号公報
【特許文献２】特開２００４−０６８９２９号公報
【発明の開示】
【発明が解決しようとする課題】
【０００６】
しかしながら、上記の方法は黒の色調を基本とするものであり、建物の外壁に完全に調和する色彩を選択することはできなかった。また、二層フィルムを用いることは能率やコストの面で問題を残す結果となった。
【課題を解決するための手段】
【０００７】
本発明は上記した課題に対応しようとするものであり、低密度ポリエチレンに紫外線吸収剤と着色顔料を添加して製成したポリエチレンフィルムによって配管被覆カバーの外表を被覆して配管被覆カバーを構成するようにした。
【０００８】
即ち、低密度ポリエチレン（ＬＤＰＥ）は耐候性に優れた素材であり、これに紫外線吸収剤を添加することにより被覆カバーの紫外線による劣化を防止すると共に、素材段階で着色顔料を添加することによって鮮明な色彩と、自由な色彩選択を可能にしたものである。
【０００９】
また、低密度ポリエチレンは耐候性に優れているものの表面にしっとり感があり、作業員がこれを取り扱う際に違和感が残る問題があるので、これを取り除くために低密度ポリエチレン（ＬＤＰＥ）に高密度ポリエチレン（ＨＤＰＥ）をブレンドして表面がサラサラした取り扱い易いものとした。
【００１０】
更に、紫外線吸収剤としてチヌビン７８３を用いることにより、直射日光の強烈な紫外線を吸収して耐候性を高めることができる。更に、光安定剤として働くチヌビン３２８（チヌビンは何れもチバ・スペシャリティ・ケミカルズの商品名）を加えれば一層優れた耐候性を得ることができる。
【実施例】
【００１１】
以下、本発明の実施例を図面を参照して説明する。１はポリエチレン発泡材で構成されたカバー本体部で、低密度ポリエチレンに紫外線吸収剤と着色顔料を添加して製成され、外表にエンボス加工ａを施し、着色顔料によって着色したポリエチレンフィルムによる表皮層２が工業ドライヤーによって熱風溶着されると共に管状に成形加工されている。
【００１２】
Ａは架橋ポリエチレン管等によって構成される給排水管で、上記によって成形されたカバー本体の配管挿入孔３内に挿入収納され、配管材として商品化されるものであるが、必要に応じて信号線や発熱線、電気配線（何れも図示しない。）等が配管Ａに添わせて挿入孔３内に付加挿入される。
【００１３】
また、給湯システム配管のように２本の架橋ポリエチレン管を添わせてツイン配管する場合には、本発明の実施によって成形されたカバー本体の配管挿入孔３内に図２に示すように２本の配管Ａをラッピングテープｂで並列固定して収納し、或いは２本のカバー本体を並列して沿接部を溶着することによってツインカバーとしても用いることができる。
【００１４】
表皮層２を構成するポリエチレンフィルムは、低密度ポリエチレン（ＬＤＰＥ）に紫外線吸収剤と着色顔料を添加して製成されるが、出願人は耐候性維持期間３０年を目標として主材料と紫外線吸収剤に変化を加えながらＵＶテスターによる検査実験を行った。
【００１５】
即ち、表１に示すようにフィルムの厚みを１５０ミクロンと１８０ミクロンの２通りとして、主材料を低密度ポリエチレン（ＬＤＰＥ）単体とし、紫外線吸収剤をチヌビン９４４と６２２をブレンドしたチヌビン７８３（チヌビンは何れもチバ・スペシャリティ・ケミカルズの商品名）として添加量を重量部０．３から０．５に段階変化させた試料１乃至６、これに光安定剤チヌビン３２８を０．３重量部添加した試料７、８を製成したものを用いた。
【００１６】
【表１】
2005291412.tif 000003
更に、主材料を低密度ポリエチレン（ＬＤＰＥ）に高密度ポリエチレン（ＨＤＰＥ）を７０／３０の割合でブレンドしたブレンド品とし、前記ＬＤＰＥ単体の場合に倣って紫外線吸収剤、光安定剤を添加して試料９乃至１６を製成した。なお、顔料は何れもアイボリ−ＭＢＦ−Ｔ−４６３１を６重量部添加している。
【００１７】
検査実験はＵＶテスターによる紫外線照射１０００時間を目標に、２００時間毎に各試料の変化状態を確認しつつ行ったが、耐候条件について最も不利な条件にあると思われる試料９についても劣化反応は認められなかった。
【００１８】
本発明はポリエチレンフィルムによる耐候着色表皮層を以上のように構成したので、屋外暴露配管部分についてキャンバステープの巻回などの特別の加工を行なうことなく、統一的な配管を行なうことができ色彩的にも着色顔料による自由な着色を選択することができ、配管環境を損なうことのない配管材を提供することができたものである。
【図面の簡単な説明】
【００１９】
【図１】本発明の実施例による配管被覆カバーの配管挿入孔内に給排水管            を挿入収納した状態の構造を示すカバーの断面図
【図２】同じく、ツインカバーによる配管被覆カバーの実施例を示すもの            で、配管挿入孔内に２本の給排水管を挿入収納した状態の構造を示すカバーの断面図
【符号の説明】
【００２０】
１      ポリエチレン発泡材による本体部
２      耐候着色表皮層
３      配管挿入孔
ａ      エンボス加工部
ｂ      ラッピングテープ
Ａ      給排水管
【図１】
2005291412.tif 000004
【図２】
2005291412.tif 000005